(57)【要約】【課題】レーザーリペアが容易でレーザーリペアを行なっても駆動時間の経過に伴う輝度の低下、ダークスポットの拡大といったディスプレイの劣化現象を抑制できる有機ＥＬディスプレイ及びその製造方法を提供すること。【解決手段】有機ＥＬディスプレイであって、（ａ）前記第二電極が空間を介してシート状接着剤で覆われ、（ｂ）前記シート状接着剤は前記第二電極と対向配置する面が吸湿膜が形成され、（ｃ）前記シート状接着剤の端部は前記吸湿膜が施されてなく、前記有機ＥＬディスプレイ基板に接着され、（ｄ）前記有機ＥＬディスプレイ基板と前記封止基板は前記シート状接着剤を介して貼り合わせてなる。【選択図】図１
2013206576.tif 000002
【特許請求の範囲】
【請求項１】
有機ＥＬディスプレイ基板と封止基板とを貼り合せてなる有機ＥＬディスプレイであり、前記有機ＥＬディスプレイ基板が、基板上に設けられたパターン状の第一電極と、前記第一電極の端部を被覆する隔壁と、前記隔壁によって区画された領域に設けられた有機発光媒体層と、前記有機発光媒体層を挟んで第一電極に対向する第二電極からなる有機ＥＬディスプレイであって、
（ａ）前記第二電極が空間を介してシート状接着剤で覆われ、
（ｂ）前記シート接着剤は前記第二電極と対向配置する面に吸湿膜が形成され、
（ｃ）前記シート接着剤の端部は前記吸湿膜が施されてなく、前記基板に接着され、
（ｄ）前記有機ＥＬディスプレイ基板と封止基板は前記シート接着剤を介して貼り合せてなる、
ことを特徴とする有機ＥＬディスプレイ。
【請求項２】
前記シート状接着剤を覆うように第二の接着剤層が形成され、第二の接着剤層を介して前記有機ＥＬディスプレイ基板と前記封止基板とを貼り合わせてなることを特徴とする請求項１記載の有機ＥＬディスプレイ。
【請求項３】
前記シート状接着剤を覆うように保護膜層が形成され、第二の接着剤層を介して前記有機ＥＬディスプレイ基板と前記封止基板とを貼り合わせてなることを特徴とする請求項１または２記載の有機ＥＬディスプレイ。
【請求項４】
前記第二電極上に第二の吸湿膜を有することを特徴とする請求項１〜３のいずれか一項に記載の有機ＥＬディスプレイ。
【請求項５】
有機ＥＬディスプレイ基板と封止基板とを貼り合せてなる有機ＥＬディスプレイの製造方法であり、前記有機ＥＬディスプレイ基板が、基板上に設けられたパターン状の第一電極と、前記第一電極の端部を被覆する隔壁と、前記隔壁によって区画された領域に設けられた有機発光媒体層と、前記有機発光媒体層を挟んで第一電極に対向する第二電極からなる有機ＥＬディスプレイの製造方法であって、
（ａ）前記第二電極が空間を介してシート状接着剤で覆い、
（ｂ）前記シート接着剤は前記第二電極と対向配置する面に吸湿膜が形成し
（ｃ）前記シート接着剤の端部は前記吸湿膜が施されてなく、前記基板に接着し、
（ｄ）前記有機ＥＬディスプレイ基板と封止基板は前記シート接着剤を介して貼り合せる、
ことを特徴とする有機ＥＬディスプレイの製造方法。
【請求項６】
前記シート状接着剤を覆うように第二の接着剤層を形成し、第二の接着剤層を介して前記有機ＥＬディスプレイ基板と前記封止基板とを貼り合わせることを特徴とする請求項５記載の有機ＥＬディスプレイの製造方法。
【請求項７】
前記シート状接着剤を覆うように保護膜層を形成し、第二の接着剤層を介して前記有機ＥＬディスプレイ基板と前記封止基板とを貼り合わせることを特徴とする請求項５または６記載の有機ＥＬディスプレイの製造方法。
【請求項８】
前記第二電極上に第二の吸湿膜を形成することを特徴とする請求項５〜７のいずれか一項に記載の有機ＥＬディスプレイの製造方法。
【発明の詳細な説明】
【技術分野】
【０００１】
本発明は、有機エレクトロルミネッセンス（以下、有機ＥＬと略す）ディスプレイ及びその製造方法に関し、レーザーリペアが容易でレーザーリペアを行っても駆動時間の経過に伴う輝度の低下、ダークスポットの拡大といったディスプレイの劣化現象を抑制できる有機ＥＬディスプレイ及びその製造方法に関するものである。
【背景技術】
【０００２】
近年、情報機器の多様化に伴い、一般に使用されているＣＲＴ（陰極線管）に比べて消費電力が少ない平面表示ディスプレイに対するニーズが高まってきている。このような平面表示ディスプレイの一つとして、高効率・薄型・軽量・低視野角依存性等の特徴を有する有機ＥＬディスプレイが注目され、開発が進められている。
【０００３】
有機ＥＬディスプレイは、薄膜トランジスタ（ＴＦＴ）を設けた基板上に、第一電極（アノード）、ホール注入層、ホール輸送層、発光層、電子輸送層、電子注入層などの有機発光媒体層と第二電極（カソード）が順に積層されたものが知られている。
【０００４】
アノードとカソードの間に電位差を加え、この有機ＥＬに駆動電流を流すと、アノードから注入されたホールと、カソードから注入された電子とが発光層の内部で再結合し、発光層を形成する有機分子を励起して励起子が生じる。この励起子が放射失活する過程で発光層から光が放たれ、この光が透明なアノードから透明絶縁基板を介して外部へ放出されて発光する。
【０００５】
有機ＥＬディスプレイは水分が存在すると発光特性が劣化するため、長時間安定的に作動させるには、有機ＥＬディスプレイを大気から遮断する封止構造が必要である。有機ＥＬディスプレイの封止構造としては一般的に、有機ＥＬディスプレイが形成された支持基板とガラス製又は金属製の封止キャップとを貼り合せて、有機ＥＬディスプレイの上部に封止空間を形成し、封止空間内に乾燥剤を配置する中空封止構造が採用されている。
【０００６】
また近年では、有機ＥＬディスプレイの薄型化、フレキシブル化、高強度化等を考慮して、支持基板上に形成された有機ＥＬディスプレイを隙間なく直接封止材料で被覆する固体封止構造の検討が進められている。固体封止構造の一例としては、図５に示すような、基板上に、第一電極、発光層を含む有機層及び第二電極が積層された有機ＥＬディスプレイが形成され、基板上に有機ＥＬディスプレイ全体を覆うように接着層を形成し、その接着層を介して支持基板と封止基板とが貼り合わさる構造が挙げられる。
【０００７】
ところで、有機ＥＬディスプレイでは異物や突起物などによって電極間が短絡し、欠陥が発生する場合がある。そのため、有機ＥＬディスプレイの製造過程で欠陥を検出し、修正を行うのが一般的である。この欠陥修正方法としては、欠陥箇所にレーザー光を照射し、電極を蒸発させて欠陥の基点となる異物を除去し、欠陥箇所を高抵抗化するレーザーリペアが知られている（特許文献１）。
【０００８】
有機ＥＬディスプレイ全体を接着剤が覆うような固体封止構造が提案されているが、欠陥箇所にレーザー光を照射しても短絡を解消することは難しい。これは、固体封止構造ではレーザー光照射時によって蒸発した金属、異物の行き場がないためと考えられる。また、一般的に接着層には硬化型接着剤が用いられることから、接着層はある程度の硬度や架橋密度を有するので、金属電極層へのレーザー光照射時によって蒸発した金属、異物は接着層内よりも有機ＥＬ層内に飛散しやすく、それによって電極間での短絡箇所が拡大すると考えられる（特許文献２）。
【先行技術文献】
【特許文献】
【０００９】
【特許文献１】特開２０００‐１９５６７７号公報
【特許文献２】特開２００５‐３３２６１５号公報
【発明の概要】
【発明が解決しようとする課題】
【００１０】
本発明は、上記問題を鑑みてなされたもので、レーザーリペアが容易でレーザーリペアを行なっても駆動時間の経過に伴う輝度の低下、ダークスポットの拡大といったディスプレイの劣化現象を抑制できる有機ＥＬディスプレイ及びその製造方法を提供することを目的とする。
【課題を解決するための手段】
【００１１】
上記の課題を解決するための手段として、請求項１に記載の発明は、有機ＥＬディスプレイ基板と封止基板とを貼り合せてなる有機ＥＬディスプレイであり、前記有機ＥＬディスプレイ基板が、基板上に設けられたパターン状の第一電極と、前記第一電極の端部を被覆する隔壁と、前記隔壁によって区画された領域に設けられた有機発光媒体層と、前記有機発光媒体層を挟んで第一電極に対向する第二電極からなる有機ＥＬディスプレイであって、
（ａ）前記第二電極が空間を介してシート状接着剤で覆われ、
（ｂ）前記シート接着剤は前記第二電極と対向配置する面に吸湿膜が形成され、
（ｃ）前記シート接着剤の端部は前記吸湿膜が施されてなく、前記基板に接着され、
（ｄ）前記有機ＥＬディスプレイ基板と封止基板は前記シート接着剤を介して貼り合せてなる、
ことを特徴とする有機ＥＬディスプレイである。
【００１２】
また、請求項２に記載の発明は、前記シート状接着剤を覆うように第二の接着剤層が形成され、第二の接着剤層を介して前記有機ＥＬディスプレイ基板と前記封止基板とを貼り合わせてなることを特徴とする請求項１記載の有機ＥＬディスプレイである。
【００１３】
また、請求項３に記載の発明は、前記シート状接着剤を覆うように保護膜層が形成され、第二の接着剤層を介して前記有機ＥＬディスプレイ基板と前記封止基板とを貼り合わせてなることを特徴とする請求項１または２記載の有機ＥＬディスプレイである。
【００１４】
また、請求項４に記載の発明は、前記第二電極上に第二の吸湿膜を有することを特徴とする請求項１〜３のいずれか一項に記載の有機ＥＬディスプレイである。
【００１５】
また、請求項５に記載の発明は、有機ＥＬディスプレイ基板と封止基板とを貼り合せてなる有機ＥＬディスプレイの製造方法であり、前記有機ＥＬディスプレイ基板が、基板上に設けられたパターン状の第一電極と、前記第一電極の端部を被覆する隔壁と、前記隔壁によって区画された領域に設けられた有機発光媒体層と、前記有機発光媒体層を挟んで第一電極に対向する第二電極からなる有機ＥＬディスプレイの製造方法であって、
（ａ）前記第二電極が空間を介してシート状接着剤で覆い、
（ｂ）前記シート接着剤は前記第二電極と対向配置する面に吸湿膜が形成し
（ｃ）前記シート接着剤の端部は前記吸湿膜が施されてなく、前記基板に接着し、
（ｄ）前記有機ＥＬディスプレイ基板と封止基板は前記シート接着剤を介して貼り合せる、
ことを特徴とする有機ＥＬディスプレイの製造方法である。
【００１６】
また、請求項６に記載の発明は、前記シート状接着剤を覆うように第二の接着剤層を形成し、第二の接着剤層を介して前記有機ＥＬディスプレイ基板と前記封止基板とを貼り合わせることを特徴とする請求項５記載の有機ＥＬディスプレイの製造方法である。
【００１７】
また、請求項７に記載の発明は、前記シート状接着剤を覆うように保護膜層を形成し、第二の接着剤層を介して前記有機ＥＬディスプレイ基板と前記封止基板とを貼り合わせることを特徴とする請求項５または６記載の有機ＥＬディスプレイの製造方法である。
【００１８】
また、請求項８に記載の発明は、前記第二電極上に第二の吸湿膜を形成することを特徴とする請求項５〜７のいずれか一項に記載の有機ＥＬディスプレイの製造方法である。
【発明の効果】
【００１９】
本発明では、第二電極は空間を介してシート状接着剤で覆い、シート状接着剤には第二電極と対向配置する領域に吸湿膜を形成していることを特徴とする。吸湿膜を形成したシート状接着剤で第二電極を覆うことで、シート状接着剤が液状化しても第二電極上を直接覆うことはない。また、接着剤にシート状の接着剤を用いることで空間を介しての貼付け（例えば、ピック＆プレース方式やローラー貼付け方式など）が可能である。
【００２０】
よって、レーザーリペアを容易に行うことができる。また、シート状接着剤に吸湿膜層を設けることで空間内の残留水分は吸湿膜が吸湿し、レーザーリペアによって生じたダークスポット（非発光点）が経時で拡大するのを防ぐことができる。また、第二電極上にも吸湿膜を形成することで、経時によるダークスポットの拡大をより防ぐことができる。
【００２１】
シート状接着剤の端部は有機ＥＬディスプレイ基板と接着し、更にはシート状接着剤を覆うように第二の接着剤、保護膜及び第二の接着剤を設けることで外部からの透湿成分を抑制することが可能である。よって、レーザーリペアで生じたダークスポットの拡大を抑制することができる。
【００２２】
本発明によれば、レーザーリペアが容易で、レーザーリペアを行っても駆動時間の経過に伴う輝度の低下、ダークスポットの拡大といったディスプレイの劣化現象を抑制できる有機ＥＬディスプレイを提供することができる。
【図面の簡単な説明】
【００２３】
【図１】本発明の空間を持つ実施形態に係る有機ＥＬディスプレイを示す断面図である。
【図２】本発明の空間を持つ実施形態に係る第二の接着剤層を設けた有機ＥＬディスプレイを示す断面図である。
【図３】本発明の空間を持つ実施形態に係る保護膜を設けた有機ＥＬディスプレイを示す断面図である。
【図４】本発明の空間を持つ実施形態に係る第二の吸湿膜を設けた有機ＥＬディスプレイを示す断面図である。
【図５】空間を持たない従来技術の一実施形態に係る有機ＥＬディスプレイを示す断面図である。
【発明を実施するための形態】
【００２４】
以下本発明を実施するための形態を、図面を用いて詳細に説明する。図１は、本発明の実施形態に係る有機ＥＬディスプレイの断面図であり、基板１、薄膜トランジスタ（ＴＦＴ）２、平坦化膜層３、第一電極４、隔壁５、有機発光媒体層６、第二電極７、封止基板１０、シート状接着剤１１、及び吸湿膜１２を含み空間２０を持つ、実施例１はこの構成である。
【００２５】
図２は、本発明の一実施形態に係る有機ＥＬディスプレイの断面図であり、図１で示す基材の他に第二の接着剤１３を含み空間２０を持つ、実施例２はこの構成である。
【００２６】
図３は、本発明の一実施形態に係る有機ＥＬディスプレイの断面図であり、図２で示す基材の他に保護膜１４を含み空間２０を持つ、実施例３はこの構成である。
【００２７】
図４は、本発明の一実施形態に係る有機ＥＬディスプレイの断面図であり、図１で示す基材の他に第二の吸湿膜１５を含み空間２０を持つ、実施例４はこの構成である。
【００２８】
以下、有機ＥＬディスプレイを構成する各部の材料について説明する。
【００２９】
＜基板１＞
本発明の実施の形態に係る基板１の材料は例えば、ガラスや石英、ポリプロピレン、ポリエーテルサルフォン、ポリカーボネート、シクロオレフィンポリマー、ポリアリレート、ポリアミド、ポリメチルメタクリレート、ポリエチレンテレフタレート、ポリエチレンナフタレート等のプラスチックフィルムやシート、又は、これらプラスチックフィルムやシートに酸化珪素、酸化アルミニウム等の金属酸化物や、弗化アルミニウム、弗化マグネシウム等の金属弗化物、窒化珪素、窒化アルミニウムなどの金属窒化物、酸窒化珪素などの金属酸窒化物、アクリル樹脂やエポキシ樹脂、シリコーン樹脂、ポリエステル樹脂などの高分子樹脂膜を単層若しくは積層させた透光性基材や、アルミニウムやステンレスなどの金属箔、シート、板や、前記プラスチックフィルムやシートにアルミニウム、銅、ニッケル、ステンレスなどの金属膜を積層させた非透光性基材などを用いることができるが本発明ではこれらに限定されるわけではない。
【００３０】
光取り出しをどちらの面から行うかに応じて基材の透光性を選択すればよい。これらの材料からなる基板は、有機ＥＬディスプレイ内への水分の侵入を避けるために、無機膜を形成したり、フッ素樹脂を塗布したりして、防湿処理や疎水性処理を施してあることが好ましい。特に、有機発光媒体への水分の侵入を避けるために、基板における含水率及びガス透過係数を小さくすることが好ましい。
【００３１】
＜薄膜トランジスタ２（ＴＦＴ）＞
また、基板１として、必要に応じて、薄膜トランジスタ（ＴＦＴ）２を形成した駆動用基板を用いても良い。アクティブ駆動型有機ＥＬディスプレイとする場合には、ＴＦＴ上に、平坦化膜層３が形成してあるとともに、平坦化膜層上に有機ＥＬディスプレイの第一電極４が設けられており、かつ、ＴＦＴと第一電極４とが平坦化膜層に設けたコンタクトホールを介して電気接続してあることが好ましい。このように構成することにより、ＴＦＴと、有機ＥＬディスプレイとの間で、優れた電気導電性を得ることができる。基板上に設ける薄膜トランジスタは、公知の薄膜トランジスタ２を用いることができる。
【００３２】
具体的には、主として、ソース／ドレイン領域及びチャネル領域が形成される活性層、ゲート絶縁膜及びゲート電極から構成される薄膜トランジスタが挙げられる。薄膜トランジスタ２の構造としては、特に限定されるものではなく、例えば、スタガ型、逆スタガ型、トップゲート型、コプレーナ型等が挙げられる。
【００３３】
＜平坦化膜層３＞
平坦化膜層３の材料についてはＳｉＯ２、スピンオンガラス、ＳｉＮ（Ｓｉ３Ｎ４）、ＴａＯ（Ｔａ２Ｏ５）等の無機材料、ポリイミド樹脂、アクリル樹脂、フォトレジスト材料、ブラックマトリックス材料等の有機材料等を用いることができる。これらの材料に合わせてスピンコーティング、ＣＶＤ、蒸着法等を選択できる。
【００３４】
必要に応じて、平坦化膜層３として感光性樹脂を用いフォトリソグラフィーの手法により、あるいは一旦全面に平坦化膜層３を形成後、下層の薄膜トランジスタ２に対応した位置にドライエッチング、ウェットエッチング等でコンタクトホールを形成する。コンタクトホールはその後導電性材料で埋めて平坦化膜層３上層に形成される第一電極４（画素電極）との導通を図る。平坦化膜層３の厚みは下層のＴＦＴ２、コンデンサ、配線等を覆うことができればよく、厚みは数ｕｍ、例えば３μｍ程度あればよい。
【００３５】
＜第一電極４＞
次に第一電極４を成膜し、必要に応じてパターニングを行う。本発明では第一電極は隔壁によって区画され、各画素に対応した画素電極となる。第一電極の材料としては、ＩＴＯ（インジウムスズ複合酸化物）やインジウム亜鉛複合酸化物、亜鉛アルミニウム複合酸化物などの金属複合酸化物や、金、白金などの金属材料や、これら金属酸化物や金属材料の微粒子をエポキシ樹脂やアクリル樹脂などに分散した微粒子分散膜を、単層若しくは積層したものをいずれも使用することができる。第一電極を陽極とする場合にはＩＴＯなど仕事関数の高い材料を選択することが好ましい。
【００３６】
下方から光を取り出す、いわゆるボトムエミッション構造の場合は透光性のある材料を選択する必要がある。必要に応じて、第一電極の配線抵抗を低くするために、銅やアルミニウムなどの金属材料を補助電極として併設してもよい。第一電極の形成方法としては、材料に応じて、抵抗加熱蒸着法、電子ビーム蒸着法、反応性蒸着法、イオンプレーティング法、スパッタリング法などの乾式成膜法や、グラビア印刷法、スクリーン印刷法などの湿式成膜法などを用いることができる。
【００３７】
第一電極のパターニング方法としては、材料や成膜方法に応じて、マスク蒸着法、フォトリソグラフィー法、ウェットエッチング法、ドライエッチング法などの既存のパターニング法を用いることができる。基板としてＴＦＴを形成したものを用いる場合は下層の画素に対応して導通を図ることができるように形成する。
【００３８】
＜隔壁５＞
次に、隔壁５は画素に対応した発光領域を区画するように格子状に形成される。また、隔壁は画素電極である第一電極４の端部を覆うように形成されるのが好ましい。一般的にアクティブマトリクス駆動型の表示装置は各画素（サブピクセル）に対して画素電極が形成され、それぞれの画素ができるだけ広い面積を占有しようとするため、画素電極の端部を覆うように形成される隔壁５の最も好ましい形状は各画素電極を最短距離で区切る格子状を基本とする。
【００３９】
隔壁５の形成方法としては、従来と同様、基板上に無機膜を一様に形成し、レジストでマスキングした後、ドライエッチングを行う方法や、基板上に感光性樹脂を積層し、フォトリソ法により所定のパターンとする方法が挙げられる。必要に応じて撥水剤を添加したり、プラズマやＵＶを照射して形成後にインクに対する撥液性を付与することもできる。隔壁５の好ましい高さは０．１μｍ〜１０μｍであり、より好ましくは０．５μｍ〜３μｍである。
【００４０】
＜有機発光媒体層６＞
次に、有機発光媒体層６を形成する。本発明における有機発光媒体層６としては、発光物質を含む単層膜、あるいは多層膜で形成することができる。多層膜で形成する場合の構成例としては、正孔輸送層、電子輸送性発光層又は正孔輸送性発光層、電子輸送層からなる２層構成や正孔輸送層、有機発光媒体層６、電子輸送層からなる３層構成、更には、必要に応じて正孔（電子）注入機能と正孔（電子）輸送機能を分け、正孔（電子）の輸送をプロックする層などを挿入することにより、更に多層形成することがより好ましい。なお、本発明中の有機発光媒体層６とは有機発光材料を含む層を指し、電荷輸送層とは正孔輸送層等それ以外の発光効率を上げるために形成されている層を指す。
【００４１】
有機発光媒体層６に用いる正孔輸送材料の例としては、銅フタロシアニン、テトラ（ｔ‐ブチル）銅フタロシアニン等の金属フタロシアニン類及び無金属フタロシアニン類、キナクリドン化合物、１，１‐ビス（４‐ジ‐ｐ‐トリルアミノフェニル）シクロヘキサン、Ｎ，Ｎ’‐ジフェニル‐Ｎ，Ｎ’‐ビス（３‐メチルフェニル）‐１，１’‐ビフェニル‐４，４’‐ジアミン、Ｎ，Ｎ’‐ジ（１‐ナフチル）‐Ｎ，Ｎ’‐ジフェニル‐１，１’‐ビフェニル‐４，４’‐ジアミン等の芳香族アミン系低分子正孔注入輸送材料や、ポリアニリン、ポリチオフェン、ポリビニルカルバゾール、ポリ（３，４‐エチレンジオキシチオフェン）とポリスチレンスルホン酸との混合物などの高分子正孔輸送材料、ポリチオフェンオリゴマー材料、Ｃｕ２Ｏ、Ｃｒ２Ｏ３、Ｍｎ２Ｏ３、ＦｅＯＸ（Ｘ〜０．１）、ＮｉＯ、ＣｏＯ、Ｐｒ２Ｏ３、Ａｇ２Ｏ、ＭｏＯ２、Ｂｉ２Ｏ３、ＺｎＯ、ＴｉＯ２、ＳｎＯ２、ＴｈＯ２、Ｖ２Ｏ５、Ｎｂ２Ｏ５、Ｔａ２Ｏ５、ＭｏＯ３、ＷＯ３、ＭｎＯ２などの無機材料、その他既存の正孔輸送材料の中から選ぶことができる。
【００４２】
有機発光媒体層６の発光材料が高分子材料の場合には、発光層と正孔輸送層の間又は正孔輸送層と電子輸送層の間に、正孔の輸送性を高め、陰極からの電子をブロックする機能を持つインターレイヤ層を形成することが好ましい。
【００４３】
インターレイヤ層に用いる材料として、ポリビニルカルバゾール若しくはその誘導体、側鎖若しくは主鎖に芳香族アミンを有するポリアリーレン誘導体、アリールアミン誘導体、トリフェニルジアミン誘導体などの、芳香族アミンを含むポリマーなどが挙げられる。これらの材料は溶媒に溶解又は分散させ、スピンコート法等を用いた各種塗布方法や凸版印刷方法を用いて形成することができる。
【００４４】
有機発光媒体層６に用いる発光材料としては、９，１０‐ジアリールアントラセン誘導体、ピレン、コロネン、ペリレン、ルブレン、１，１，４，４‐テトラフェニルブタジエン、トリス（８‐キノリノラート）アルミニウム錯体、トリス（４‐メチル‐８‐キノリノラート）アルミニウム錯体、ビス（８‐キノリノラート）亜鉛錯体、トリス（４‐メチル‐５‐トリフルオロメチル‐８‐キノリノラート）アルミニウム錯体、トリス（４‐メチル‐５‐シアノ‐８‐キノリノラート）アルミニウム錯体、ビス（２‐メチル‐５‐トリフルオロメチル‐８‐キノリノラート）［４‐（４‐シアノフェニル）フェノラート］アルミニウム錯体、ビス（２‐メチル‐５‐シアノ‐８‐キノリノラート）［４‐（４‐シアノフェニル）フェノラート］アルミニウム錯体、トリス（８‐キノリノラート）スカンジウム錯体、ビス〔８‐（パラ‐トシル）アミノキノリン〕亜鉛錯体及びカドミウム錯体、１，２，３，４‐テトラフェニルシクロペンタジエン、ペンタフェニルシクロペンタジエン、ポリ‐２，５‐ジヘプチルオキシ‐パラ‐フェニレンビニレン、クマリン系蛍光体、ペリレン系蛍光体、ピラン系蛍光体、アンスロン系蛍光体、ポルフィリン系蛍光体、キナクリドン系蛍光体、Ｎ，Ｎ’‐ジアルキル置換キナクリドン系蛍光体、ナフタルイミド系蛍光体、Ｎ，Ｎ’‐ジアリール置換ピロロピロール系蛍光体等、Ｉｒ錯体等の燐光性発光体などの低分子系発光材料や、ポリフルオレン、ポリパラフェニレンビニレン、ポリチオフェン、ポリスピロなどの高分子材料や、これら高分子材料に前記低分子材料の分散または共重合した材料や、その他既存の蛍光発光材料や燐光発光材料を用いることができる。
【００４５】
有機発光媒体層６に用いる電子輸送材料の例としては、２‐（４‐ビフェニルイル）‐５‐（４‐ｔ‐ブチルフェニル）‐１，３，４‐オキサジアゾール、２，５‐ビス（１‐ナフチル）‐１，３，４‐オキサジアゾール、オキサジアゾール誘導体やビス（１０‐ヒドロキシベンゾ［ｈ］キノリノラート）ベリリウム錯体、トリアゾール化合物等を用いることができる。 また、これらの電子輸送材料に、ナトリウムやバリウム、リチウムといった仕事関数が低いアルカリ金属、アルカリ土類金属を少量ドープすることにより、電子注入層としてもよい。
【００４６】
有機発光媒体層６の厚さは、単層又は積層により形成する場合においても、１μｍ以下であり、好ましくは０．０２〜０．２μｍ程度である。 有機発光媒体層の形成方法としては、材料に応じて、真空蒸着法や、スリットコート、スピンコート、スプレーコート、ノズルコート、フレキソ、グラビア、マイクログラビア、凹版オフセットなどのコーティング法や印刷法、インクジェット法などを用いることができる。
【００４７】
＜第二電極７＞
次に、第二電極７を形成する。第二電極７を陰極とする場合には有機発光媒体層６への電子注入効率の高い、仕事関数の低い物質を用いる。具体的にはＭｇ、Ａｌ、Ｙｂ等の金属単体を用い、発光媒体と接する界面にＬｉや酸化Ｌｉ、ＬｉＦ等の化合物を１ｎｍ程度挟んで、安定性・導電性の高いＡｌやＣｕを積層して用いてもよい。または電子注入効率と安定性を両立させるため、仕事関数が低いＬｉ、Ｍｇ、Ｃａ、Ｓｒ、Ｌａ、Ｃｅ、Ｅｒ、Ｅｕ、Ｓｃ、Ｙ、Ｙｂ等の金属１種以上と、安定なＡｇ、Ａｌ、Ｃｕ等の金属元素との合金系を用いてもよい。
【００４８】
具体的にはＭｇＡｇ、ＡｌＬｉ、ＣｕＬｉ等の合金が使用できる。第二電極７側から光を取り出す、いわゆるトップエミッション構造とする場合には、第二電極７に透光性のある材料を選択する必要があり、第一電極４に用いたＩＴＯ等の金属複合酸化物を第二電極７として用いることができる。第二電極７としてＩＴＯを用いる場合には、第二電極７と有機発光媒体層６との間にＬｉや酸化Ｌｉ、ＬｉＦ等の化合物を用いることができる。
【００４９】
第二電極７の形成方法は、材料に応じて、抵抗加熱蒸着法、電子ビーム蒸着法、反応性蒸着法、イオンプレーティング法、スパッタリング法を用いることができる。第二電極７の厚さに特に制限はないが、５０ｎｍ〜１０００ｎｍ程度が望ましい。
【００５０】
＜封止基板１０＞
封止基板１０としては、気密状態を維持し、所定の強度を有するものであれば特に限定されるものではないが、好ましくは平板状である。透光性基材を用いることで封止基板１０側から光を取り出す上面発光ディスプレイの封止構造としても使用可能である。
【００５１】
封止基板１０の材料として例えば、ガラスや石英、樹脂等を用いることができる。ガラス平板を用いることで、安価でしかも薄型の有機ＥＬディスプレイとすることができる。このようなガラス材として、コストの面からアルカリガラスが好ましいが、この他、ソーダ石灰ガラス、鉛アルカリガラス、ホウケイ酸ガラス、アルミノケイ酸ガラス、シリカガラス等のガラス組成のものも好ましい。
【００５２】
封止基板１０としては、ガラス板以外にも、耐湿性フィルムを用いることもできる。耐湿性フィルムの例として、プラスチック基材の両面にＳｉＯＸをＣＶＤ法で形成したフィルムや、透過性の小さいフィルムと吸水性のあるフィルム又は吸水剤を塗布した重合体フィルムなどがあり、耐湿性フィルムの水蒸気透過率は、１０−６ｇ／ｍ２／ｄａｙ以下であることが好ましい。
【００５３】
＜シート状接着剤１１＞
シート状接着剤１１とは、常温（２５℃程度）では非流動性を示し、かつ、加熱すると５０℃〜１００℃の範囲で軟化点・流動性を発現し、シート状に成形された接着性封入組成物を指す。シート状接着剤１１として例えばエポキシ樹脂にジシアンジアミド、ジアミノジフェニルスルホン、多価フェノール、イミダゾール等の潜在性硬化剤を配合した接着性封入組成物、水素添加環状オレフィン系ポリマー、ポリイソブチレン樹脂、光硬化型樹脂、光重合開始剤を配合した接着性封入用組成物、などが挙げられる。シート状接着剤１１は例えばフィルムとして適切な基材にコーティングすることが可能である。
【００５４】
基材を成形のために一時的に使用してもよく、又、基材は接着性封入用組成物を使用するまで一体化してもよい。基材の表面は、接着性封入用組成物が基材から剥離できるよう例えばシリコーン樹脂を離形剤としてコーティングしてもよい。コーティングプロセスは既知の技術、例えば、ダイコーティング、スピンコーティング、ドクターブレードコーティング、カレンダー工法、押出成形等を用いて実施することができる。
【００５５】
シート状接着剤１１の有機ＥＬディスプレイ基板と向き合う面には後に説明する吸湿膜１２をパターン形成する。シート状接着剤１１上の吸湿膜１２は、有機ＥＬディスプレイ基板の第二電極７と対向する領域に少なくともパターン形成され、有機ＥＬディスプレイ基板と接着する端部領域には形成しない。
【００５６】
吸湿膜１２を形成したシート状接着剤１１は大気圧下及びＮ２雰囲気下で第二電極まで形成した有機ＥＬディスプレイ基板１上に貼付ける。シート状接着剤１１の貼付け方式は、有機ＥＬディスプレイ基板１とシート状接着剤１１との間に空間を設けることができれば限定されるものではないが、例えばピック＆プレース方式でシート状接着剤１１を有機ＥＬ基板上の指定位置に被せ、熱ローラー又はホットプレート等の熱媒体を加えることで貼付けを行うことができる。
【００５７】
＜吸湿膜１２＞
吸湿膜１２は水分、酸素を吸収又は除去する材料で形成され、吸湿性能の高い材料が好ましい。例えば、ＭｇＯ、ＣａＯ、ＳｒＯのうち少なくとも１種以上の酸化物薄膜を使用できる。吸湿膜の形成方法としては、メタルマスクを用いた真空蒸着法やスパッタリング法などを用いることができ、有機ＥＬディスプレイ基板１の第二電極７と対向するシート状接着剤１１の接着面にパターン形成する。
【００５８】
吸湿膜をシート状接着剤１１上に形成することから、シート状接着剤１１が液状化しない温度及び時間で形成する必要がある。吸湿膜１２の膜厚は、吸湿膜１２の成膜中にシート状接着剤１１が液状化しなければ限定されるものではないが、望ましくは１００ｎｍ〜５μｍであることが望ましい。
【００５９】
＜第二の接着剤層１３＞
第二の接着剤層１３はシート状接着剤１１を覆うように形成し、第二の接着剤１３を介して有機ＥＬディスプレイ基板と封止基板とを貼り合わせる。第二の接着剤層としては例えば、アクリル酸系オリゴマー、メタクリル酸系オリゴマーの反応性ビニル基を有する光硬化及び熱硬化型シール剤、２‐シアノアクリル酸エステルなどの湿気硬化型等の接着剤、エポキシ系などの熱及び化学硬化型（二液混合）等の接着剤、カチオン硬化タイプの紫外線硬化型エポキシ樹脂接着剤等を用いて形成することができ、液状でもシート状でも適宜用いることができる。
【００６０】
第二の接着剤層１３の形成方法はスクリーン印刷法、ディスペンス法、ラミネート転写法等を用いることができ、封止基板１０側、有機ＥＬディスプレイ基板１側のどちらでも形成することが可能である。第二の接着剤層１３により封止基板と有機ＥＬディスプレイ基板とを貼り合せる場合、貼合安定性、貼合部内への気泡混入防止、可撓性封止基板の平面性保持等を考慮し、１０〜１×１０−５Ｐａの減圧条件で行うことが好ましい。
【００６１】
＜保護膜１４＞
保護膜１４は電気絶縁性を有し、水分、酸素及び低分子成分に対するバリア性を有する材料で形成される。例えば、酸化ケイ素、酸化アルミ、酸化マグネシウム、酸化亜鉛、酸化錫、インジウム錫オキサイド（ＩＴＯ）及びチッ化ケイ素からなる群から選ばれる少なくとも１種以上の無機材料を使用できる。
【００６２】
保護膜１４の形成方法としては、スパッタリング法、ＣＶＤ法、及び真空蒸着法などを用いることができ、シート状接着剤１１を覆うように形成し、第二の接着剤層１３を介して有機ＥＬディスプレイ基板と封止基板１０とを貼り合せる。保護膜１４の形成は、シート状接着剤１１が液状化しないよう低温・短時間で成膜する必要がある。
【００６３】
保護膜１４の膜厚は、保護膜１４の成膜中にシート状接着剤１１が液状化しなければ限定されるものではないが、ガスバリア性能を確実にするために膜厚は１μｍ以上が望ましい。また、シート状接着剤１１に硬化型材料を用いる場合は、保護膜１４はシート状接着剤１１を硬化させてから形成しても構わない。
【００６４】
＜第二の吸湿膜１５＞
第二の吸湿膜１５は第二電極７上に形成される。第二の吸湿膜１５は吸湿膜１２と同様な材料を用いることができる。膜厚も吸湿膜１２同様、吸湿性能を確実にするために１００ｎｍ以上であることが望ましい。
【実施例１】
【００６５】
基板１上に設けられた薄膜トランジスタと、画素電極（第一電極４）とを備えた厚さ０．７ｍｍのアクティブマトリクス基板を用いた。基板サイズは対角５インチ、画素数は３２０×２４０である。画素電極の端部を被覆し画素を区画するような形状で隔壁５を形成した。隔壁５は、日本ゼオン社製、商品名「ＺＷＤ６２１６‐６」で表示されるポジレジストをスピンコータ法により基板全面に高さ（厚み）２μｍで形成した。その後、フォトリソグラフィー法を用いて、幅４０μｍの隔壁５を形成した。これによりサブピクセル数９６０×２４０ドット、０．１２ｍｍ×０．３６ｍｍピッチの画素領域が区画された。
【００６６】
次に、画素電極上に正孔輸送層を成膜した。正孔輸送層には、スパッタリング法でメタルマスクを用いて厚み３０ｎｍの酸化モリブデンを成膜した。
【００６７】
次に、隔壁に挟まれた画素電極の真上に、ラインパターンに合わせてインターレイヤ層を凸版印刷法で印刷を行った。インターレイヤ層の材料であるポリビニルカルバゾール誘導体を濃度０．７％になるようにトルエンに溶解させたインキを用いて、印刷を行った。印刷、乾燥後のインターレイヤ層の膜厚は２０ｎｍとなった。
【００６８】
次に、隔壁に挟まれた画素電極の真上に、ラインパターンに合わせて有機発光層を凸版印刷法で印刷を行った。有機発光層の材料であるポリフェニレンビニレン誘導体を濃度１％になるようにトルエンに溶解させた有機発光インキを用いて、印刷を行った。印刷、乾燥後の有機発光層の膜厚は７０ｎｍとなった。
【００６９】
次に、対向電極（第二電極７）として真空蒸着法でメタルマスクを用いて厚み２０ｎｍのカルシウムを成膜し、続いてメタルマスクを用いて厚み１５０ｎｍのアルミニウムを成膜した。
【００７０】
次にシート状接着剤１１として厚さ２０μｍの紫外線硬化型シート状接着剤（スリーボンド社製、ＴＢ１６３０）を、空間を介して第二電極を覆った。シート状接着剤１１は基
材フィルム／接着層／セパレートフィルムの３層構成からなり、セパレートフィルムを剥離した後、真空蒸着装置に仕込み、メタルマスクを用い、メタルマスクを接着層表面から２ｍｍ浮かした状態でＣａＯを３００ｎｍパターン成膜した。メタルマスクの開口部は、第二電極の開口部より上下左右１ｍｍ大きいものを使用した。
【００７１】
次にＣａＯをパターン成膜したシート状接着剤１１を第二電極７まで形成した有機ＥＬディスプレイ基板にピック＆プレース方式で置き、熱ローラー（９０℃、５ｍｍ／ｓｅｃ）で圧着した。なお、ピック＆プレースは大気圧及びＮ２雰囲気下でシート状接着剤１１のＣａＯ膜領域が第二電極領域７と対向配置するように置いた。
【００７２】
次にシート状接着剤１１の基材フィルムを剥離した後、封止基板１０として用いた厚さ０．７ｍｍの無アルカリガラス（日本電気硝子社製、ＯＡ１０Ｇ）と貼り合せた。貼り合せにはダイヤフラム式真空ラミネート装置を用いて真空度２．０×１０−３Ｐａ、温度９０℃、加圧５分の条件で真空貼り合せを行った。
【００７３】
最後に封止基板１０側から紫外線（３６５ｎｍ波長測定）を６０００ｍＪ／ｃｍ２を照射した。
【実施例２】
【００７４】
実施例１で第二電極７まで形成した有機ＥＬディスプレイ基板と、ＣａＯをパターン成膜したシート状接着剤を大気圧及びＮ２雰囲気下で貼り合せ、基材フィルムを剥離した後、紫外線（３６５ｎｍ波長測定）６０００ｍＪ／ｃｍ２を照射した。その後、封止基板（無アルカリガラス、０．７ｍｍ厚）に、第二の接着剤層１３として厚さ３０μｍの紫外線硬化型接着剤（長瀬産業社製、ＸＮＲ５５１６Ｚ）をスクリーン印刷で形成したものと真空貼り合せを行った。その後、紫外線６０００ｍＪ／ｃｍ２（３６５ｎｍ波長測定）を照射した。
【実施例３】
【００７５】
実施例１で第二電極まで形成した有機ＥＬディスプレイ基板と、ＣａＯをパターン成膜したシート状接着剤を大気圧及びＮ２雰囲気下で貼り合せ、基材フィルムを剥離した後、紫外線（３６５ｎｍ波長測定）６０００ｍＪ／ｃｍ２を照射した。
【００７６】
その後、ＣＶＤ装置にて保護膜１４として、ＳｉＮＸ膜を２μｍ成膜した。ＳｉＮｘ膜は全圧：３００Ｐａ、電力：１．２ｋＷ、ＳｉＨ４ガス：１００ｓｃｃｍ、ＮＨ３ガス：０．０２ｓＬｍ、Ｎ２ガス：０．８ｓＬｍの条件で行った。次に封止基板（無アルカリガラス、０．７ｍｍ厚）に厚さ３０μｍの紫外線硬化型接着剤（長瀬産業社製、ＸＮＲ５５１６Ｚ）をスクリーン印刷で形成したものと真空貼り合せを行った。その後、紫外線６０００ｍＪ／ｃｍ２（３６５ｎｍ波長測定）を照射した。
【実施例４】
【００７７】
実施例１で第二電極まで形成した後、第二電極上を真空蒸着法で、第二の吸湿膜１５として、ＣａＯを２００ｎｍ形成した。これを除いて、実施例１の手順を繰り返した。
【００７８】
＜比較例１＞
実施例１で第二電極まで形成した後、封止基板（無アルカリガラス、０．７ｍｍ厚）に厚さ３０μｍの紫外線硬化型接着剤（長瀬産業社製、ＸＮＲ５５１６Ｚ）をスクリーン印刷で形成したものと真空貼り合せを行った。その後、紫外線６０００ｍＪ／ｃｍ２（３６５ｎｍ波長測定）を照射した。
【００７９】
＜評価＞
実施例１〜４及び比較例１で得られた有機ＥＬディスプレイのレーザーリペアを行った。レーザーリペアは５μｍ以下の異物がある欠陥画素に対して行った。表１にレーザーリペア成功の可否と、レーザーリペアによって生じたダークスポットの初期と６０℃９０％ＲＨの恒温恒湿槽に１０００ｈ放置後の大きさを記す。
【００８０】
【表１】
2013206576.tif 000003
表１から分かるように、空間２０の無い比較例１ではレーザーリペアが成功しなかったが、空間２０を持つ実施例１〜４ではレーザーリペアが成功した。また、実施例１〜４では恒温恒槽に放置してもダークスポットがほとんど拡大していないことからディスプレイの劣化現象を抑制した有機ＥＬディスプレイを実現できたことが分かる。
【符号の説明】
【００８１】
１・・・基板
２・・・薄膜トランジスタ（ＴＦＴ）
３・・・平坦化膜層
４・・・第一電極
５・・・隔壁
６・・・有機発光媒体層
７・・・第二電極
１０・・・封止基板
１１・・・シート状接着剤
１２・・・吸湿膜
１３・・・第二の接着剤層
１４・・・保護膜
１５・・・第二の吸湿膜
２０・・・空間
【図１】
2013206576.tif 000004
【図２】
2013206576.tif 000005
【図３】
2013206576.tif 000006
【図４】
2013206576.tif 000007
【図５】
2013206576.tif 000008